FR 2491054 A1 19820402 FR 8118455 A 19810930 249 1054 La présente invention concerne l'emploi, dans la fa- brication du ciment, d'un mélange de demi-hydrate de sulfite de calcium et de di-hydrate de sulfate de calcium obtenu, en proportion de 1 à 99 % (et de pré- férence de 1 à 30 %) de demi-hydrate de sulfite de calcium et de 1 à 99 % (et de préférence de 60 à 99 %) de di-hydrate de sulfate de calcium, dans un procédé de désulfuration de gaz de fumée dans lequel le gaz de fumée, produit par la combustion de combustibles fossiles, est traité, avec une suspension contenant du calcium, dans un appareil laveur o se formera, entre autres, du demi-hydrate de sulfite de calcium qui sera partiellement oxydé par addition d'oxygène de l'air pour donner du di-hydrate de sulfate de cal- cium, un courant partiel de la suspension ainsi formée, contenant, entre autres, du di-hydrate de sulfate de calcium, étant retiré du circuit de l'appareil laveur et amené à des épaississeurs.o il sera considérable- ment déshydraté, la matière solide, d'humidité rési- duelle réduite, étant ensuite extraite du circuit et la matière liquide étant, de préférence, ramenée à l'appareil laveur Dans la fabrication du ciment, on ajoute du gypse à titre de retardateur de solidification. Jusqu'à ce jour, ce produit d'addition était mélangé, par broy- age, au clinker de ciment sous forme de gypse naturel ou d'anhydrite naturel Dans le traitement des gaz de fumée produits par la combustion de combustibles fossiles on doit, en raison du durcissement des prescriptions relatives à la pol- lution de l'air, prendre des dispositions pour abais- 2 4 9 1 0 5 4 ser la teneur en soufre de ces gaz de fumée. La désul- furation des gaz de fumée peut s'effectuer, de façon connue, dans le cadre d'une désulfuration par voie hu- mide des gaz de fumée Selon le déroulement du pro- cessus de désulfuration par voie humide des gaz de fumée, on obtient un mélange de demi-hydrate de sul- fite de calcium et de di-hydrate de sulfate de cal- cium, la teneur en demi-hydrate de sulfite de calcium pouvant être réglée à des parties en poids déterminées par rapport à la teneur totale en matières solides. Pour la fabrication du plâtre de construction, on ne peut employer que des produits dont la teneur en demi- hydrate de sulfite de calcium est nettement inférieure à 1 %. Pour obtenir un tel produit à partir d'une désulfuration par voie humide de gaz de fumée, il est indispensable d'employer un procédé particulier utili- sant un appareillage conformément compliqué. On ne cherche pas toujours à obtenir de la désulfuration par voie humide des gaz de fumée un produit à forte teneur en sulfate mais un produit approprié à d'autres usages Comme des essais l'ont révélé, le demi-hydrate de sul- fite de calcium peut remplacer le di-hydrate, le demi- hydrate,- ou l'anhydrite de sulfate de calcium dans les fonctions de régulateur de solidification dans la fabrication du ciment. La présente invention a donc pour objet d'utiliser, comme régulateur de solidification dans la fabrication du ciment, un mélange de demi-hydrate de sulfite de calcium et de di-hydrate de sulfate de calcium au lieu du gypse naturel ou de l'anhydrite naturel, utilisés jusqu'ici. Pour atteindre cebut, la présente invention propose d'utiliser un mélange de demi-hydrate de sulfite de calcium et de di-hydrate de sulfate de calcium en composition de 1 à 99 % (et de préférence de 1 à 30 A) de demi-hydrate de sulfite de calcium, et de 1 à 99 % (et de préférence de 60 à 99 %) de di-hydrate de sulfate de calcium. L'avantage procuré par l'invention réside dans la pos- sibilité d'utiliser, dans des conditions économique- ment favorables, pour la production du ciment, un pro- duit se formant au cours de la désulfuration par voie humide des gaz de fumée. Le coft de la désulfuration par voie humide des gaz de fumée se trouve sensible- ment abaissé par le fait que la marche du processus de désulfuration par voie humide des-gaz de fumée peut *tre axée sur l'obtention d'un mélange de demi-hydrate de sulfite de calcium et de di-hydrate de sulfate de calcium ainsi que par la simplification de l'appareil- lage. L'emploi d'un tel produit comme produit d'addi- tion (régulateur de solidification) dans la fabrica- tion du ciment n'entratne pas la formation d'un dépôt polluant l'environnement, car on doit tout particu- lièrement souligner que les sels nocifs pour l'envi- ronnement restent en partie dans le mélange de demi- hydrate de sulfite de calcium et de di-hydrate de sulfate de calcium, tandis qu'avec d'autres procédés ces sels doivent être évacués, soit par les eaux d'é- vacuation, soit par la formation de dép8ts. En outre, l'emploi de ces déchets inévitables diminue l'épuise- ment des gisements de gypse naturel brut. 249 1054 REVENDICATION Emploi, dans la fabrication du ciment, d'un mélange de demi-hydrate de sulfite de calcium et de di-hydrate de sulfate de calcium obtenu, en proportion de 1 à 99 % (et de préférence de 1 à 30 %) de demi-hydrate de sul- fite de calcium et de 1 à 99 % (et de préférence de à 99 %) de di-hydrate de sulfate de calcium, dans un procédé de désulfuration de gaz de fumée dans le- quel le gaz de fumée, produit par la combustion de combustibles fossiles, est traité, avec une suspension contenant du calcium,dans un appareil laveur o se formera, entre autres, du demi-hydrate de sulfite de calcium qui sera partiellement oxydé par addition d'oxygène de l'air pour donner du di-hydrate de sul- fate de calcium, un courant partiel de la suspension ainsi formée, contenant, entre autres, du di-hydrate de sulfate de calcium, étant retiré du circuit de l'ap- pareil laveur et amené à des épaississeurs o il sera considérablement déshydraté, la matière solide, d'hu- midité résiduelle réduite, étant ensuite extraite du circuit et la matière liquide étant, de préférence, ramenée à l'appareil laveur